СПОСОБ ПОДГОТОВКИ ФУРМЫ ДОМЕННОЙ ПЕЧИ

1. Способ подготовки к работе воздушной фурмы доменной печи, включающий дробеструйную обработку наружной поверхности, нанесение на нее алюминийсодержащего газотермического покрытия и термообработку, заключающуюся в нагреве фурмы в печи до температуры 780-800°С, выдержки и охлаждении в печи, отличающийся тем, что совместно с дробеструйной обработкой и нанесением покрытия на наружную поверхность проводят дробеструйную обработку и нанесение алюминийсодержащего газотермического покрытия на поверхность фурмы со стороны дутьевого канала, а после термообработки подвергают дробеструйной обработке напыленную поверхность и наносят на нее газотермическое покрытие, содержащее оксид алюминия.
2. Способ по п.1, отличающийся тем, что время выдержки при термообработке составляет 4-10 ч.
3. Способ по п.1, отличающийся тем, что на напыленную поверхность наносят покрытие, содержащее оксид алюминия, толщиной 0,1-0,2 мм.